(57)【要約】【課題】コンクリート構造物を破壊せずに劣化因子の浸透深さを測定する。【解決手段】セラミックインサート１０の内部に、円筒状の試料容器２０が収容されている。試料容器２０はセラミックで形成されている。また、セラミックインサート１０の内径部に設けられた雌ネジ１４に、試料容器２０の外径部に設けられた雄ネジ２１がねじ込まれるように試料容器２０が形成されている。すなわち、セラミックインサート１０は筒状の第１容器を構成し、試料容器２０は筒状の第２容器を構成している。試料容器２０には、コンクリート構造物６０のコンクリート構造物本体６２の材料と同等の試料３０が充填されて収容されている。【選択図】図８
2018173312.tif 000002
【特許請求の範囲】
【請求項１】
第１容器と、
前記第１容器の内部に収容される第２容器と、
を備えた劣化因子の浸透深さ測定容器を用い、
前記劣化因子の浸透深さ測定容器をコンクリート構造物に設置する工程と、
前記コンクリート構造物のコンクリート構造物本体の材料と同等の試料を採取する工程と、
採取した前記試料を周囲の環境に曝される試料表面を有するように前記第２容器に収容する工程と、
所定の期間経過後に前記第１容器から前記第２容器を取り出す工程と、
前記第２容器に収容された前記試料の前記試料表面からの劣化因子の浸透深さを測定する工程とを含む劣化因子の浸透深さ測定方法。
【請求項２】
前記試料の前記試料表面からの劣化因子の浸透深さを測定する工程は、
前記試料を切断する工程と、
切断された前記試料の各断面に発色剤を付着させる工程と、
前記発色剤が発色しなかった断面の位置に基づき前記劣化因子の浸透深さを測定する工程とを含む請求項１に記載の劣化因子の浸透深さ測定方法。
【請求項３】
前記第２容器は透明性を有する材料で形成され、
前記試料を前記第２容器に収容する工程は、
前記試料に少なくとも１つの棒状部材を引き抜き可能に設置する工程を含み、
前記試料の前記試料表面からの劣化因子の浸透深さを測定する工程は、
前記棒状部材を前記試料から引き抜く工程と、
前記棒状部材を引き抜くことで前記試料に形成された穴部に発色剤を注入する工程と、
前記穴部のうち前記発色剤が発色した部分と発色しなかった部分との境界の位置に基づき前記劣化因子の浸透深さを測定する工程を含む請求項１に記載の劣化因子の浸透深さ測定方法。
【請求項４】
前記第２容器は前記試料を露出させる少なくとも１つの溝部と、前記溝部を塞ぐとともに前記溝部から取り外し可能な閉塞部材とを備え、
前記試料を前記第２容器に収容する工程においては、
前記閉塞部材が前記溝部を塞ぎ、
前記試料の前記試料表面からの劣化因子の浸透深さを測定する工程は、
前記閉塞部材を取り外す工程と、
前記溝部に発色剤を注入する工程と、
前記溝部のうち前記発色剤が発色した部分と発色しなかった部分との境界の位置に基づき前記劣化因子の浸透深さを測定する工程とを含む請求項１の劣化因子の浸透深さ測定方法。
【請求項５】
前記試料表面と前記コンクリート構造物のコンクリート表面とが共通の位置に揃えられている請求項１〜４のいずれか一項に記載の劣化因子の浸透深さ測定方法。
【請求項６】
前記試料はコンクリート、モルタル又はペーストのいずれか１つからなる請求項１〜５のいずれか一項に記載されている劣化因子の浸透深さ測定方法。
【請求項７】
コンクリート構造物本体と、
第１容器及び前記第１容器に収容される第２容器
を有する劣化因子の浸透深さ測定容器と、
前記第２容器に収容される試料とを有し、
前記第１容器はコンクリート構造物本体に埋め込まれ、
前記第２容器は前記第１容器から取り出し可能であり、
前記試料は前記コンクリート構造物本体の材料と同等であるコンクリート構造物。
【請求項８】
前記第２容器は透明性を有する材料で形成され、少なくとも１つの棒状部材が引き抜き可能に前記試料に設置される請求項７に記載のコンクリート構造物。
【請求項９】
前記第２容器は、前記試料を露出させる少なくとも１つの溝部と、前記溝部を塞ぐとともに取り外し可能な閉塞部材とを備える請求項７に記載のコンクリート構造物。
【請求項１０】
前記第２容器がセラミックスからなる請求項７〜９のいずれか一項に記載のコンクリート構造物。
【発明の詳細な説明】
【技術分野】
【０００１】
この発明は、コンクリート構造物及びその劣化因子の浸透深さ測定方法に関する。
【背景技術】
【０００２】
一般的なコンクリート構造物の構成として、鉄筋コンクリートが用いられている。本来、コンクリートはその成分である水酸化カルシウム等により、強アルカリ性の状態が維持されている。この性質により、鉄筋コンクリート構造物内の鉄筋の表面に不動態被膜が形成され、鉄筋は腐食から保護される。
【０００３】
こうしたコンクリート中の水酸化カルシウム等が空気中の二酸化炭素と反応して炭酸カルシウムを生成し、コンクリートのｐＨが低下して中性に傾いてしまう中性化と呼ばれる現象が知られている。中性化が発生・進行すると、鉄筋の不動態被膜が破壊されて鉄筋に錆が生じやすくなり、発錆により体積が膨張することで、鉄筋コンクリート構造物にひび割れが生じ、コンクリートのはく落、崩落等が発生する。このため、コンクリート構造物の保守のためには、中性化がどの程度の深さまで進行しているかを測定することが重要であり、中性化深さ測定方法が、これまでに考案されている。
【０００４】
中性化深さの測定方法としては、一般的なJIS  A  1152「コンクリートの中性化深さ測定方法」に示される方法や特許文献１に記載の中性化深さ測定方法として、測定対象のコンクリート構造物の表面からドリル穴を開け、ドリル穴の内表面にフェノールフタレイン溶液を付着させ、フェノールフタレイン溶液の発色した部分と発色しなかった部分との境界の位置をコンクリート構造物の表面からの中性化深さとして測定している方法などが知られている。
【０００５】
また、コンクリート中に塩化物イオンが浸透して鉄筋が錆びたり、硫酸イオン（亜硫酸ガス）が浸透してコンクリートが劣化する場合もある。塩化物イオンについては、硝酸銀使用液を発色剤として噴霧して浸透深さ測定をすることができる。硫酸イオンについては、断面をＥＰＭＡなどで組成分析することで浸透深さ測定をすることができる。
【先行技術文献】
【特許文献】
【０００６】
【特許文献１】特開２０１０−２３０３８３号公報
【発明の概要】
【発明が解決しようとする課題】
【０００７】
しかしながら、特許文献１に記載の劣化因子の浸透深さ測定方法等では、測定対象であるコンクリート構造物の一部に穴を開ける破壊検査であるので、コンクリート構造物の美観が損なわれるという課題があった。
【０００８】
この発明は、このような課題を解決するためになされたものであり、特に、簡単な工程により、測定対象を破壊せず二酸化炭素などの劣化因子の浸透深さを測定することができるコンクリート構造物及びその劣化因子の浸透深さ測定方法を提供することを目的とする。
【課題を解決するための手段】
【０００９】
上記の課題を解決するために、この発明に係る劣化因子の浸透深さ測定方法は、第１容器と、第１容器の内部に収容される第２容器とを備えた劣化因子の浸透深さ測定容器を用い、劣化因子の浸透深さ測定容器をコンクリート構造物に設置する工程と、コンクリート構造物のコンクリート構造物本体の材料と同等の試料を採取する工程と、採取した試料を周囲の環境に曝される試料表面を有するように第２容器に収容する工程と、所定の期間経過後に第１容器から第２容器を取り出す工程と、第２容器に収容された試料の試料表面からの劣化因子の浸透深さを測定する工程とを含む。
【００１０】
また、試料の試料表面からの劣化因子の浸透深さを測定する工程は、試料を試料表面に垂直な方向に切断する工程と、切断された試料の断面に発色剤を付着させる工程と、断面のうち発色剤が発色した部分と発色しなかった部分との境界の位置に基づき劣化因子の浸透深さを測定する工程とを含んでもよい。
また、第２容器は透明性を有する材料で形成され、試料を第２容器に収容する工程は、試料に少なくとも１つの棒状部材を引き抜き可能に設置する工程を含み、試料の試料表面からの劣化因子の浸透深さを測定する工程は、棒状部材を試料から引き抜く工程と、棒状部材を引き抜くことで試料に形成された穴部に発色剤を注入する工程と、穴部のうち発色剤が発色した部分と発色しなかった部分との境界の位置を基に劣化因子の浸透深さを測定する工程とを含んでもよい。
また、第２容器は試料を露出させる少なくとも１つの溝部と、溝部を塞ぐとともに溝部から取り外し可能な閉塞部材とを備え、試料を第２容器に収容する工程においては、閉塞部材が溝部を塞ぎ、試料の試料表面からの劣化因子の浸透深さを測定する工程は、閉塞部材を取り外す工程と、溝部に発色剤を注入する工程と、溝部のうち発色剤が発色した部分と発色しなかった部分との境界の位置に基づき劣化因子の浸透深さを測定する工程とを含んでもよい。
また、試料表面とコンクリート構造物のコンクリート表面とが共通の位置に揃えられていてもよい。
また、試料はコンクリート、モルタル又はペーストのいずれか１つであってもよい。
【００１１】
また、この発明に係るコンクリート構造物は、コンクリート構造物本体と、第１容器及び第１容器に収容される第２容器を有する劣化因子の浸透深さ測定容器と、第２容器に収容される試料とを有し、前記第１容器はコンクリート構造物本体に埋め込まれ、前記第２容器は前記第１容器から取り出し可能であり、試料はコンクリート構造物本体の材料と同等である。
【００１２】
また、第２容器は透明性を有する材料で形成され、少なくとも１つの棒状部材が引き抜き可能に試料に設置されてもよい。
また、第２容器は、試料を露出させる少なくとも１つの溝部と、溝部を塞ぐとともに取り外し可能な閉塞部材とを備えてもよい。
また、第２容器がセラミックスであってもよい。
【発明の効果】
【００１３】
この発明に係る劣化因子の浸透深さ測定方法によれば、この発明に係る劣化因子の浸透深さ測定方法は、第１容器と、第１容器の内部に収容される第２容器とを備えた劣化因子の浸透深さ測定容器を用い、劣化因子の浸透深さ測定容器をコンクリート構造物に設置する工程と、コンクリート構造物のコンクリート構造物本体の材料と同等の試料を採取する工程と、採取した試料を周囲の環境に曝される試料表面を有するように第２容器に収容する工程と、所定の期間経過後に第１容器から第２容器を取り出す工程と、第２容器に収容された試料の試料表面からの劣化因子の浸透深さを測定する工程とを含むので簡単な工程により、測定対象を破壊せず劣化因子の浸透深さを測定することができる。
【図面の簡単な説明】
【００１４】
【図１ａ】この発明の実施の形態１に係る中性化深さ測定容器の正面図である。
【図１ｂ】図１ａに示す中性化深さ測定容器１の上面図である。
【図２】図１ａに示す中性化深さ測定容器のＡ−Ａ線に沿った断面図である。
【図３】この発明の実施の形態１に係る試料容器の斜視図である。
【図４】コンクリート構造物に図１ａに示す中性化深さ測定容器を設けるときの概略図である。
【図５】コンクリート構造物に図１ａに示す中性化深さ測定容器を設けるときの概略図である。
【図６】コンクリート構造物に図１ａに示す中性化深さ測定容器を設けるときの概略図である。
【図７】コンクリート構造物に図１ａに示す中性化深さ測定容器を設けるときの概略図である。
【図８】図２に示す中性化深さ測定容器をコンクリートに設置した場合の断面図である。
【図９】図７に示す中性化深さ測定容器から試料容器を取出すときの断面図である。
【図１０】この発明の実施の形態１に係る試料容器の中性化深さを測定するときの概略図である。
【図１１】この発明の実施の形態１に係る試料容器の中性化深さを測定する変形例の概略図である。
【図１２ａ】この発明の実施の形態２に係る試料容器の上面図である。
【図１２ｂ】この発明の実施の形態２に係る試料容器の斜視図である。
【図１２ｃ】この発明の実施の形態２に係る試料容器の中性化深さを測定するときの斜視図である。
【図１３ａ】この発明の実施の形態３に係る試料容器の上面図である。
【図１３ｂ】この発明の実施の形態３に係る試料容器の斜視図である。
【図１３ｃ】この発明の実施の形態３に係る試料容器の中性化深さを測定するときの斜視図である。
【発明を実施するための形態】
【００１５】
実施の形態１．
以下、この発明の実施の形態１について添付図面に基づいて、ここでは中性化深さの測定を、劣化因子の浸透深さ測定の例として挙げて説明する。
図１に示すように、中性化深さ測定容器１は、コンクリートの打設時に一般的には金具の取付部等として設置される、公知のセラミックインサート１０を備えている。セラミックインサート１０は円筒状であり、セラミックで形成されている。また、セラミックインサート１０はゴムパッキン１３を有している。
【００１６】
図２に示すように、セラミックインサート１０の内部に、円筒状の試料容器２０が収容されている。試料容器２０はセラミックで形成されている。また、セラミックインサート１０の内径部に設けられた雌ネジ１４に、試料容器２０の外径部に設けられた雄ネジ２１がねじ込まれるように試料容器２０が形成されている。すなわち、セラミックインサート１０は筒状の第１容器を構成し、試料容器２０は筒状の第２容器を構成している。ここで、試料容器２０の長手方向Ｂを矢印で示す。
【００１７】
図２及び図３に示すように、試料容器２０には、試料３０が充填されて収容されている。試料３０は、後述する測定対象のコンクリート構造物のコンクリート構造物本体の材料と同等の試料である。試料容器２０の一端は開放状態であり、その一端で試料３０が周囲の環境中に曝されている。また、図３に示すように、試料容器２０には、セラミックインサート１０から試料容器２０を取り出すための取り出し穴２５が設けられている。
【００１８】
次に、この実施の形態の中性化深さ測定方法を説明する。
初めに、セラミックインサート１０は、公知のセラミックインサートをコンクリート構造物の建築の時に設置する場合と同様に設置される。
【００１９】
以下に具体的に説明すると、鉄筋コンクリートから構成されるコンクリート構造物に、中性化深さ測定容器１を設けるためには、図４に示すように、コンクリートを打設するために用いられる公知の型枠４０を打設場所に設ける。型枠４０には、中性化深さ測定容器１を設ける位置に型枠穴４１が設けられている。この型枠穴４１に、試料容器２０の収容されていない状態のセラミックインサート１０の内径を合わせ、型枠穴４１及びセラミックインサート１０にボルト５０を挿入する。ボルト５０と雌ネジ１４（図２参照）とがねじ止めされることで、型枠４０にセラミックインサート１０が固定される。
【００２０】
次に、図５に示すように、型枠４０内にコンクリートを公知の手段で打設する。型枠４０内に打設されたコンクリートにより、コンクリート構造物本体６２が構成されている。そして、コンクリート構造物本体６２と図示しない鉄筋等の部材とにより、コンクリート構造物６０が構成される。この際に、コンクリート構造物６０のコンクリート構造物本体６２の材料の一部をコンクリート構造物本体６２の材料と同等のものであるものとして試料３０として採取する。試料３０の形態としては、コンクリートであってもよいし、モルタルであってもよいし、またペーストであってもよい。コンクリート構造物本体６２の材料と同等のものであるものとしては、コンクリート構造物本体６２の材料から粗骨材を除いたものや、少なくとも同じ水セメント比で別途作製したセメント組成物が挙げられる。次に、図６に示すようにコンクリート構造物６０の硬化後にボルト５０を抜去し、型枠４０と、ゴムパッキン１３とを取り外す。これにより、図７に示すようにセラミックインサート１０がコンクリート構造物６０に設置される。
【００２１】
次に、図８に示すように、試料３０が収容された試料容器２０が、セラミックインサート１０にねじ込まれ、雌ネジ１４と雄ネジ２１とで固定されて収容される。これにより、試料３０の試料表面３１とコンクリート構造物６０のコンクリート表面６１とが共通の位置に揃えられ、同じ周囲の環境７０（例えば、屋外の環境）に曝された状態で設置される。浸透深さを測定するので試料表面３１はコンクリート構造物６０のコンクリート表面６１から飛び出さないようにする。
【００２２】
次に、図９に示すように、コンクリート構造物６０の打設から所定の期間が経過した後、中性化深さを測定するために、取り出し穴２５（図３参照）に工具を差し込む等の手段により試料容器２０をセラミックインサート１０から取り出す。次に、図１０に示すように、試料３０を試料表面３１に対して垂直に、すなわち長手方向Ｂに対して平行に切断する。そして、試料３０が露出している各断面３２に、フェノールフタレイン溶液８０を付着させる。このフェノールフタレイン溶液８０は、発色剤を構成している。フェノールフタレイン溶液８０は任意の濃度をとりうるが、一般的にフェノールフタレイン１％溶液が用いられる。
【００２３】
公知のように、フェノールフタレイン溶液をコンクリートに付着させると、中性化が発生しておらずアルカリ性が保たれているコンクリートの部分は赤色に発色する。また、中性化が発生しており、アルカリ性が失われているコンクリートの部分は発色しない。このため、実施の形態１においてフェノールフタレイン溶液８０を試料３０に付着させると、中性化が発生していない部分は赤色に発色し、また、中性化が発生している部分は発色しない。試料３０は長手方向Ｂに対して平行に切断されているので、試料表面３１から発色していない距離を確認することによって、その位置を中性化深さの位置として測定することができる。
【００２４】
試料３０はコンクリート構造物６０から採取されたコンクリート構造物６０と同等なものであり、試料表面３１とコンクリート表面６１とを共通の位置に揃えられて、同じ周囲の環境７０の下に曝されていたものである。したがって、試料３０の中性化深さが測定できれば、コンクリート構造物６０においても同じ中性化深さまで中性化が進行しているものとすることができる。すなわち、試料表面３１からの試料３０の中性化深さを、コンクリート表面６１からのコンクリート構造物６０の中性化深さとして測定することができる。
【００２５】
測定後のセラミックインサート１０には、再度別の試料容器２０を収容してもよいし、コンクリート構造物６０内に放置してもよいし、一般的なインサートとして他の用途に用いてもよい。このようなセラミックインサート１０は特にコンクリート構造物の強度を下げたりすることはなく、また、コンクリート構造物６０に大きな穴が開かないので耐久性上、美観上の問題が少ないという利点がある。さらに、従来の中性化深さ測定方法のように、完成したコンクリート構造物６０に穴を開ける作業やコアの採取といった作業工程が不要になり、作業工数が減り、大幅なコスト低減に繋がる。
【００２６】
このように、この実施の形態１に係る劣化因子の浸透深さ測定方法は、セラミックインサート１０と、セラミックインサート１０の内部に収容される試料容器２０とを備えた中性化深さ測定容器１を用い中性化深さ測定容器１をコンクリート構造物６０に設置する工程と、コンクリート構造物６０のコンクリート構造物本体６２と同等の試料３０を採取する工程と、採取した試料３０を周囲の環境７０に曝される試料表面３１を有するように試料容器２０に収容する工程と、所定の期間経過後にセラミックインサート１０から試料容器２０を取り出す工程と、試料容器２０に収容された試料３０の試料表面３１からの中性化深さを測定する工程とを含むので、簡単な工程により、測定対象のコンクリート構造物６０を破壊せず中性化深さを測定することができる。
【００２７】
また、試料３０の試料表面３１からの中性化深さを測定する工程は、試料３０を試料表面３１に垂直な方向に切断する工程と、切断された試料３０の各断面３２にフェノールフタレイン溶液８０を付着させる工程と、フェノールフタレイン溶液８０が発色しなかった断面３２の位置を基に中性化深さを測定する工程とを含むので、簡単な工程により、測定対象のコンクリート構造物６０を破壊せず中性化深さを測定することができる。
【００２８】
また、試料表面３１とコンクリート表面６１とが共通の位置に揃えられているので、試料３０の中性化深さをそのままコンクリート構造物６０の中性化深さとして測定することができる。
【００２９】
また、試料３０はコンクリート、モルタル又はペーストのいずれか１つであってもよいので、試料容器２０への収容が容易な試料３０を選択することができる。
【００３０】
また、この実施の形態１に係るコンクリート構造物は、コンクリート構造物本体６２と、セラミックインサート１０及びセラミックインサート１０に収容される試料容器２０を有する中性化深さ測定容器１と、試料容器２０に収容される試料３０とを有し、セラミックインサート１０はコンクリート構造物本体６２に埋め込まれ、試料容器２０はセラミックインサート１０から取り出し可能であり、試料３０はコンクリート構造物本体６２の材料と同等であり、また、試料容器２０がセラミックスからなるので、簡単にコンクリート構造物６０を破壊せず中性化深さを測定することができる。
【００３１】
なお、実施の形態１では試料３０を長手方向に対して垂直に切断していたが、図１１に示すように試料３０を試料容器２０と共に試料表面３１に平行に、すなわち長手方向Ｂに対して垂直にいわゆる輪切りの状態に複数回切断してもよい。次に、試料３０の断面３３にフェノールフタレイン溶液８０を付着させ、フェノールフタレイン溶液８０が発色した部分と発色しなかった部分との境界の位置を試料表面３１からの中性化深さの位置として測定する。
【００３２】
実施の形態２． 
次に、この発明の実施の形態２の中性化深さ測定方法を説明する。尚、以下の実施の形態において、図１〜図１１の参照符号と同一の符号は、同一または同様な構成要素であるので、その詳細な説明は省略する。また、記載を分かりやすくするために、以下の図面では取り出し穴２５の記載を省略する。
実施の形態２は、実施の形態１の試料容器を透明性を有するものに変更したものである。
【００３３】
図１２ａ，図１２ｂに示すように、試料容器２０ａは透明性を有する樹脂等の材料で形成されている。試料容器２０ａに試料３０を充填する前に、試料容器２０ａの長手方向Ｂに延び、予めグリス等の離型剤が付されたステンレス棒２２ａ〜２２ｄを試料容器２０ａの内径に接するように配置する。このステンレス棒２２ａ〜２２ｄは、棒状部材を構成している。また、ステンレス棒２２ａ〜２２ｄの長さは、試料３０の長手方向Ｂの長さよりわずかに長い。その後試料３０を充填することで、ステンレス棒２２ａ〜２２ｄが試料表面３１からわずかに突き出した状態で試料３０の外径部に設置される。すなわち、ステンレス棒２２ａ〜２２ｄは端部を工具等でつかんで試料３０から引き抜き可能に設置されている。また、試料容器２０ａは、その外側から試料３０を観察することができる程度の透明性を有していればよい。その他の構成は実施の形態１と同じである。
【００３４】
試料３０をコンクリート構造物６０に設置するときには、実施の形態１と同様に、試料３０を充填して収容した試料容器２０ａをコンクリート構造物６０に設置されたセラミックインサート１０に収容する。次に、所定の期間が経過した後、試料容器２０ａをセラミックインサート１０から取り出す。
【００３５】
次に、図１２ｃに示すようにステンレス棒２２ａを試料３０から引き抜く。すると、ステンレス棒２２ａが位置していた場所である、試料容器２０ａと試料３０との間に穴部２３ａが形成される。試料容器２０ａは透明性を有するので、穴部２３ａは外側から観察可能である。この穴部２３ａに、フェノールフタレイン溶液８０を注入して試料３０に付着させる。次に、穴部２３ａから試料３０を観察してそのフェノールフタレイン溶液８０が発色した部分と発色しなかった部分との境界の位置を測定する。この境界の位置が、試料３０における試料表面３１からの中性化深さである。
【００３６】
実施の形態１と同じく、試料３０における試料表面３１からの中性化深さと同じようにコンクリート構造物６０におけるコンクリート表面６１からの中性化深さは進行しているものと考えられる。すなわち、境界の位置に基づきコンクリート構造物６０の表面からの中性化深さを測定することで、実施の形態１と同様にコンクリート構造物６０に進行している中性化深さを測定することができる。
【００３７】
穴部２３ａにおける中性化深さ検査が終了した後に、試料容器２０ａをセラミックインサート１０に戻す。次に、次回の中性化深さの測定時期までの所定の期間は、試料容器２０ａをセラミックインサート１０に収容する。試料３０には残り３本のステンレス棒２２ｂ〜２２ｄが埋設されているので、任意の測定時期にステンレス棒２２ｂ〜２２ｄを引き抜き、穴部２３ｂ〜２３ｄにフェノールフタレイン溶液８０を注入することで、別途３回中性化深さの測定を実施できる。すなわち、実施の形態２では中性化深さ測定容器１をコンクリート構造物６０に設置することで、ステンレス棒２２ａ〜２２ｄの数である４回の中性化深さの測定を実施することができ、１つの中性化深さ測定容器１で長期間にわたって中性化深さの測定をすることができる。
【００３８】
このように、この実施の形態２に係る中性化深さ測定方法は、試料容器２０ａが透明性を有する材料で形成され、試料容器２０ａに試料３０を収容する工程において、試料に少なくとも１つの棒状部材２２ａ〜２２ｄを引き抜き可能に設置する工程と、試料容器２０ａから試料３０を取り出す工程の後に、棒状部材２２ａ〜２２ｄを試料３０から引き抜く工程と、棒状部材２２ａ〜２２ｄを引き抜くことで試料３０に形成された穴部２３ａ〜２３ｄにフェノールフタレイン溶液８０を注入する工程と、穴部２３ａ〜２３ｄのうちフェノールフタレイン溶液８０が発色した部分と発色しなかった部分との境界の位置を基に中性化深さを測定する工程とを含むので、１つの中性化深さ測定容器１により長期間にわたる中性化深さの進行を測定することができる。
【００３９】
また、この実施の形態２に係るコンクリート構造物は、試料容器２０ａが透明性を有する材料で形成され、棒状部材２２ａ〜２２ｄが引き抜き可能に試料３０に設置されるので、１つの中性化深さ測定容器１で、長期間にわたる中性化深さの進行を測定することができる。
【００４０】
なお、実施の形態２では、４本のステンレス棒２２ａ〜２２ｄを設けていたが、ステンレス棒の数は中性化深さ測定に必要な任意の数であってもよい。また、ステンレス棒２２ａ〜２２ｄの長さや形状は必要に応じて任意に短縮してもよいし、違う形状のものを用いてもよい。さらに、ステンレス棒２２ａ〜２２ｄに代えて、錆びや腐食が生じにくく試料３０からの引き抜きが容易な他の素材で形成された棒を用いてもよい。
【００４１】
また、試料容器２０ａに目盛りを設け、中性化深さ測定の際にフェノールフタレイン溶液８０が発色した部分と発色しなかった部分との境界位置を目盛りで測定する方法を用いてもよい。これにより、発色した部分と発色しなかった部分との境界位置の測定が容易になる。
【００４２】
実施の形態３． 
次に、この発明の実施の形態３の中性化深さ測定方法を説明する。
実施の形態３は、実施の形態１の試料容器を溝部を有するものに変更したものである。
【００４３】
図１３ａ，図１３ｂに示すように、試料容器２０ｂには、その長手方向Ｂにその長さに亘って延びる溝部２４ａ〜２４ｄが、周方向に等間隔に設けられている。溝部２４ａ〜２４ｄは、試料容器２０ｂの外径と内径を連通しており、内径側の幅が狭い楔形に形成されている。また、試料容器２０ｂと同じ材料で形成され、溝部２４ａ〜２４ｄに嵌め合わされることでその溝部２４ａ〜２４ｄを塞ぐことができる閉塞部材２４ｅ〜２４ｈが設けられている。試料容器２０ｂに試料３０を充填して収容するときには、閉塞部材２４ｅ〜２４ｈにより溝部２４ａ〜２４ｄが塞がれる。その他の構成は実施の形態１と同じである。
【００４４】
試料３０をコンクリート構造物６０に設置するときには、閉塞部材２４ｅ〜２４ｈにより溝部２４ａ〜２４ｄが塞がれた状態で、実施の形態１と同様に、試料３０を充填して収容した試料容器２０ｂをコンクリート構造物６０に設置されたセラミックインサート１０に収容する。次に、所定の期間が経過した後、試料容器２０ｂをセラミックインサート１０から取り出す。
【００４５】
次に、図１３ｃに示すように閉塞部材２４ｅを溝部２４ａから引き抜く。溝部２４ａと、閉塞部材２４ｅとは内径側の幅が狭い楔形に形成されているので、閉塞部材２４ｅの引き抜きが容易である。溝部２４ａにより、試料容器２０ｂの外径部に対して試料３０が露出する。これにより、試料３０は試料容器２０ｂの外側から観察可能となる。この溝部２４ａに、フェノールフタレイン溶液８０を注入して試料３０に付着させる。
【００４６】
次に、試料３０を観察してそのフェノールフタレイン溶液８０が発色した部分と発色しなかった部分との試料表面３１からの境界の位置を測定する。この境界の位置が、試料３０における試料表面３１からの中性化深さである。実施の形態１と同じように、この境界の位置に基づき、コンクリート構造物６０に進行している中性化深さを測定することができる。
【００４７】
溝部２４ａにおける中性化深さ検査が終了した後に、閉塞部材２４ｅにより溝部２４ａを塞ぐ。次に、試料容器２０ｂをセラミックインサート１０に戻す。そして、次回の中性化深さの測定時期までの所定の期間、試料容器２０ｂをセラミックインサート１０に収容する。試料３０には残り３つの溝部２４ｂ〜２４ｄが設けられているので、任意の測定時期に閉塞部材２４ｆ〜２４ｈを引き抜き、溝部２４ｂ〜２４ｄにフェノールフタレイン溶液８０を注入することで、別途３回中性化深さの測定を実施できる。すなわち、実施の形態３では中性化深さ測定容器１をコンクリート構造物６０に設置することで、溝部２４ａ〜２４ｄの数である４回の中性化深さの測定を実施することができ、１つの中性化深さ測定容器１で長期間にわたって中性化深さの測定をすることができる。
【００４８】
このように、この実施の形態３に対する中性化深さ方法は、試料容器２０ｂが試料を露出させる少なくとも１つの溝部２４ａ〜２４ｄと、溝部２４ａ〜２４ｄを塞ぐとともに溝部から取り外し可能な閉塞部材２４ｅ〜２４ｈとを備え、試料を試料容器２０ｂに収容する工程において閉塞部材２４ｅ〜２４ｈが溝部２４ａ〜２４ｄを塞ぎ、セラミックインサート１０から試料容器２０ｂを取り出す工程の後に閉塞部材２４ｅ〜２４ｈを取り外す工程と、溝部２４ａ〜２４ｄにフェノールフタレイン溶液８０を注入する工程と、溝部２４ａ〜２４ｄのうちフェノールフタレイン溶液８０が発色した部分と発色しなかった部分との境界の位置を中性化深さとする工程とを含むので、１つの中性化深さ測定容器１により長期間にわたる中性化深さの進行を測定することができる。
【００４９】
また、この実施の形態３に係るコンクリート構造物は、試料容器２０ｂが、試料３０を露出させる少なくとも１つの溝部２４ａ〜２４ｄと、溝部２４ａ〜２４ｄを塞ぐとともに取り外し可能な閉塞部材２４ｅ〜２４ｈとを備えているので、１つの中性化深さ測定容器１により長期間にわたる中性化深さの進行を測定することができる。
【００５０】
なお、実施の形態３では、４本の溝部２４ａ〜２４ｄを設けていたが、溝部の数は中性化深さ測定に必要な任意の数であってもよい。また、溝部２４ａ〜２４ｄの長さは必要に応じて任意に短縮されてもよい。さらに、閉塞部材２４ｅ〜２４ｈは試料容器２０ｂと同じ材料で形成されていたが、腐食しにくく溝部２４ａ〜２４ｄからの引き抜きが容易な他の素材で形成された閉塞部材を用いてもよい。
【００５１】
なお、実施の形態１〜３では、試料容器２０、２０ａ、２０ｂが公知のセラミックインサート１０に収容されていたが、セラミックインサート１０と似た形状を有し、試料容器２０、２０ａ、２０ｂが収容可能な既製又は専用設計の筒状部材を用いてもよい。また、セラミックインサート１０の代わりに例えばステンレス等の非セラミック素材のインサートを用いてもよい。ただし、耐腐食性や強度の観点、熱膨張が等しくコンクリートとの付着性も高いセラミックインサートを用いることが好ましい。特に試料容器２０、２０ａ、２０ｂは、界面からの劣化因子が侵入しないようセラミックを用いることが好ましい。また、セラミックインサート１０には、ゴムパッキン１３は設けられていなくともよい。
【００５２】
また、試料容器２０、２０ａ、２０ｂの外径部には長手方向Ｂの全長に亘り雄ネジ２１が設けられ、セラミックインサート１０の内部には長手方向Ｂの全長に亘り雌ネジ１４が設けられていたが、雄ネジ２１及び雌ネジ１４の設けられる長さはセラミックインサート１０に試料容器２０、２０ａ、２０ｂを収容可能であれば任意の長さであってもよいし、ネジを設けてなくともよい。
【００５３】
また、試料容器２０、２０ａ、２０ｂは長手方向Ｂの片側の底部が閉じた構成であったが、両側の底部が開放された構成であってもよい。またセラミックインサート１０と試料容器２０、２０ａ、２０ｂとは円筒状であったが、角筒状などの円筒状以外の任意の形状であってもよい。
【００５４】
また、試料３０は、１つだけコンクリート構造物６０に設置されていたが、事前に他に同じものを複数個作製しておきコンクリート構造物６０と同一の周囲の環境７０に曝しておくことで、交換用の試料３０としてもよい。さらに、試料３０はコンクリート構造物６０の打設時に採取したサンプルであったが、コンクリート構造物６０と同配合の、別途用意した試料を用いてもよい。
【００５５】
また、実施の形態１〜３では、劣化因子の浸透深さ測定として、コンクリート構造物６０の中性化深さ検査を行っていたが、同様の方法においてフェノールフタレイン溶液８０から試薬を変えたり、ＥＰＭＡや湿式組成分析を深さ方向に行うことで、塩化物イオン浸透深さや硫酸イオン浸透深さなどの他の検査を実施することに利用できる。さらに、実施の形態１〜３では試料表面３１とコンクリート表面６１とが屋外の環境に曝されていたが、屋内の環境等の他の環境下での測定をしてもよい。
【符号の説明】
【００５６】
１  中性化深さ測定容器（劣化因子の浸透深さ測定容器）、１０  セラミックインサート（第１容器）、２０，２０ａ，２０ｂ  試料容器（第２容器）、２２ａ〜２２ｄ  ステンレス棒（棒状部材）、２３ａ〜２３ｄ  穴部、２４ａ〜２４ｄ  溝部、２４ｅ〜２４ｈ  閉塞部材、３０  試料、３１  試料表面、６０  コンクリート構造物、６１  コンクリート表面、６２  コンクリート構造物本体、７０  周囲の環境、８０  フェノールフタレイン溶液（発色剤）。
【図１ａ】
2018173312.tif 000003
【図１ｂ】
2018173312.tif 000004
【図２】
2018173312.tif 000005
【図３】
2018173312.tif 000006
【図４】
2018173312.tif 000007
【図５】
2018173312.tif 000008
【図６】
2018173312.tif 000009
【図７】
2018173312.tif 000010
【図８】
2018173312.tif 000011
【図９】
2018173312.tif 000012
【図１０】
2018173312.tif 000013
【図１１】
2018173312.tif 000014
【図１２ａ】
2018173312.tif 000015
【図１２ｂ】
2018173312.tif 000016
【図１２ｃ】
2018173312.tif 000017
【図１３ａ】
2018173312.tif 000018
【図１３ｂ】
2018173312.tif 000019
【図１３ｃ】
2018173312.tif 000020